(57)【特許請求の範囲】
【請求項１】
カンガルー原皮を水洗・水漬けした後、原皮重量に対し０．３〜３重量％の酵素含有脱毛助剤を含む脱毛処理液によって脱毛する工程と、３〜1０重量％の灯油と０．３〜２重量％の界面活性剤による脱脂工程と脱毛皮のｐＨを５．５〜６．５に調整する工程を経て常法によって乾燥することを特徴とする和楽器用胴皮の製造方法。
【請求項２】
脱毛工程が原皮重量に対し、０．５〜２重量％の酵素含有脱毛助剤と濃度２５％の水酸化ナトリウムを０．５〜１重量％添加し、次いで０．３〜２重量％の酵素含有脱毛助剤と１〜３重量％の硫化ナトリウム、０．５〜１重量％の水硫化ナトリウムと5重量％の硫酸ナトリウムを加えて処理した後、1重量％の酵素含有脱毛助剤と２５％水酸化ナトリウム１〜３重量％を加えて処理する工程でなる請求項1記載の製造方法。
【発明の詳細な説明】
【０００１】
【発明の属する技術分野】
この発明は、三味線その他の和楽器の胴貼り用生皮の製造方法に関する。
【０００２】
【従来の技術】
三味線は比較的高い音色を必要とする楽器であって胴皮の厚さが薄くて、強く貼ったものほど高い音色がでることから、三味線用胴皮には、薄くて強度が大きい猫皮又は犬皮が用いられていた。
【０００３】
【発明が解決しようとする課題】
しかしながら最近は猫および犬は愛玩動物である等の理由からその原皮の入手が困難になり、他の動物皮から猫および犬と同等の厚さと強度を有した三味線の胴に貼る皮の製造が望まれていた。
本発明はカンガルー皮を原料として猫および犬皮と同等の機械的性質を有し、三味線の胴皮として使用可能な皮を提供するものである。
【０００４】
【課題を解決するための手段】
本発明は、グレーカンガルー（Macropus fuliginous又はMacropus giganteus）およびレッドカンガルー（Macropus rufus）から剥皮した新鮮皮または塩蔵皮または乾燥皮を原料として、水洗、水漬け、脱毛処理、脱脂しｐＨ調節した後、裸皮を張り乾燥して三味線用の胴皮とするものであって、脱毛処理においてできるだけ皮の繊維束を解繊させないように脱毛し、更に水洗後、皮の結締組織を裏打ち処理により十分に除去すると共に皮に含有する過剰の硫化物を除去し最終的に皮の酸性度をｐＨ５．５〜６．５に調節・乾燥して製品とするものである。
脱毛処理においては原皮重量の０．５〜２％の酵素含有脱毛助剤と２５％濃度の水酸化ナトリウム０．５〜１重量％を加えて処理し、さらに０．３〜２重量％（以下％表示は重量％）の酵素含有脱毛助剤と１〜３％の硫化ナトリウム、０．５〜１％の水硫化ナトリウム、５％の硫酸ナトリウムを順次加え、更に１％の酵素含有脱毛助剤と２５％水酸化ナトリウム溶液１〜３重量％を加えて処理する。これらの薬品量の下限未満であると脱毛が不十分になり、また上限を超えると著しい皮の膨潤および酵素作用による繊維束の解繊が進み強度が低下する。硫化物の除去には裏打ちした皮重量に対し、２００％の水と１〜３％の重亜硫酸ナトリウムを加えて処理する。この薬品量の下限未満であると硫化物の除去が不十分であり、上限を超えると製品の強度が低下する。
また、脱脂工程では水洗後、原皮重量に対し３〜１０％の灯油と０．３〜２％の界面活性剤で処理する。この薬品の添加量が下限値未満であると脱脂が不十分になり易く、上限以上では残存する薬品を除去する水洗に多量の水量を必要とする。なお、外観を向上させるために漂白が必要な場合は、水洗後、３〜５重量％の過酸化水素水で処理する。３％未満では漂白が不十分であり、５％を超えると皮の強度が著しく低下する。なお漂白が不十分な場合にはさらに０．５〜１％の過マンガン酸ナトリウムにより漂白するが強度の低下を招かないよう１時間以内で処理するのが好ましい。その後、脱毛皮の膨潤度が少ないｐＨ範囲に調整することにより脱水を容易にして皮を張り乾燥する。
【０００５】
【発明の実施の形態】
カンガルー原皮の重量を測定した（１０枚で約２０ｋｇ）。この重量を脱毛までの基準重量とした。
水洗工程：皮を木製ドラム等の処理容器に入れ、皮重量に対して３００％の水と０．５％の界面活性剤を加えて１５分間回転した。浴を排出し、流水により１０分間水洗した。
水漬け工程：これに３００％の水と０．５％の界面活性剤、０．５％の防腐剤および０．６％の炭酸ナトリウムを加えて２０分間回転した。１日から３日水漬け状態で放置後、流水により１０分間水洗した。
予備裏打ち工程：皮を取り出し裏打ちをして結締組織などを除去した。
脱毛工程：裏打ちした皮を再び木製ドラムに入れ、これに２００％の水、０．８％の脱毛用酵素助剤を加えて２０分間回転した。これに濃度２５％水酸化ナトリウム溶液０．６％を加えて更に、３０分間回転、３０分間休止の間歇運転を２時間３０分行った。さらに、０．５％の界面活性剤、０．４％の脱毛用酵素助剤、１％の硫化ナトリウムおよび１％の水硫化ナトリウムを加えて３０分間回転、３０分間休止し、その後５％の硫酸ナトリウムを加えて２０分間回転した。その後、１％の脱毛用酵素助剤と２５％濃度の水酸化ナトリウム溶液２％を加えて３０分間回転した後、１日間放置して脱毛した。その後、流水により１０分間水洗し、皮を取り出した。
裏打ち工程：この皮を裏打ちして十分に結締組織を除去した後、重量を測定した。この重量を以後の基準重量とした。
脱硫化物工程：皮重量の２００％の水、３％の重亜硫酸ナトリウムを加えて３０分間回転して過剰な硫化物を除去した。
脱脂工程：その後、流水により１０分間水洗し、１０％の灯油と２％の界面活性剤を加えて３０分間回転し、これに３００％の水を加えて２０分間回転して脱脂した。排浴後、３００％の水と０．５％の界面活性剤を加えて１０分間回転して灯油を除去した。これに３００％の水を加えて１０分間水洗した。
漂白工程：排浴後、１００％の水と５％の硫酸ナトリウムを加えて１０分間回転、さらに５％のりん酸２ナトリウムを加えて１０分間回転、これに３％の過酸化水素水を加えて３０分間回転して漂白した。排浴後、流水により１０分間水洗し、これに２００％の水と１％の過マンガン酸カリウムを加えて３０分間回転して漂白した。排浴後、流水により５分間水洗し、さらに１００％の水と４．５％の重亜硫酸ナトリウムを加えて４０分間回転して余分な過マンガン酸カリウムを除去した。流水により１０分間水洗した。
ｐＨ調整工程：さらに皮の酸性度をｐＨ６．０に調節した後、十分に水洗した。
乾燥工程：皮を取り出して水を切った後、ネットに皮を張って乾燥した。
【０００６】
上記方法によって得られたカンガルー皮の厚さ、引裂強さ、引張強さ、切断時の伸び、銀面割れ強さおよび銀面割れ高さを夫々市販の三味線用猫および犬皮とともに測定した結果を表１から表６に示した。機械的性質の試験方法は、厚さ、引裂強さ、引張強さおよび切断時の伸びについてはJIS K 6550革試験方法により、銀面割れ強さおよび銀面割れ高さはJIS K 6548革の銀面割れ試験方法により測定した。
【０００７】
カンガルー皮の厚さは猫および犬皮の厚さ範囲を満足している。皮の基本的な強度を示す、引裂強さおよび引張強さは猫および犬皮と同等以上であった。切断時の伸びは大きいほど伸びやすく皮が三味線胴に張りやすいことを示す指標の一つであるが、カンガルー皮は猫および犬皮と同等以上であった。銀面割れ荷重および高さは先端がボール状の棒で皮を下から突き上げる時に銀面と呼ばれる皮表面に亀裂が入る時の荷重と高さであり、数値が大きいほど三味線皮を胴に貼る時に亀裂が生じにくいことを示すものである。カンガルー皮は銀面割れ荷重および高さとも猫および犬皮より大きな値を示している。
【０００８】
【表１】
0003852908.tif 000002
【０００９】
【表２】
0003852908.tif 000003
【００１０】
【表３】
0003852908.tif 000004
【００１１】
【表４】
0003852908.tif 000005
【００１２】
【表５】
0003852908.tif 000006
【００１３】
【表６】
0003852908.tif 000007
【００１４】
上記測定値が示す通りカンガルー皮を本発明方法によって処理し製造することによって三味線その他の和楽器用として使用されている市販の猫皮および犬皮と同等以上の機械的性質を有する胴皮の提供が可能になる。
【図面の簡単な説明】
【図１】本発明実施例方法の工程図。
【図１】
0003852908.tif 000008